【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
加熱されたガラスを非酸化性雰囲気中でプレス成形して成形品を作製するガラス成形品の製造方法において、
ＷＯ3、Ｎｂ2Ｏ5およびＴｉＯ2の中から選ばれる少なくとも１種の酸化物を含むガラスをプレス成形してガラス成形品を作製し、次いで前記ガラス成形品を酸化性雰囲気中で熱処理することを特徴とするガラス成形品の製造方法。
【請求項２】
ガラスがＰ2Ｏ5を含むものである請求項１に記載のガラス成形品の製造方法。
【請求項３】
プレス成形が、ガラスに成形型成形面の形状を転写して最終製品形状に成形する精密プレス成形である請求項１または２に記載のガラス成形品の製造方法。
【請求項４】
加熱されたガラスを非酸化性雰囲気中でプレス成形して成形品を作製するガラス成形品の製造方法において、
Ｐ2Ｏ5と、ＷＯ3、Ｎｂ2Ｏ5およびＴｉＯ2の中から選ばれる少なくとも１種の酸化物を含むガラスを精密プレス成形してガラス成形品を作製し、次いで前記ガラス成形品を酸化性雰囲気中で熱処理することを特徴とするガラス成形品の製造方法。
【請求項５】
熱処理における雰囲気が乾燥雰囲気である請求項１〜４のいずれか１項に記載のガラス成形品の製造方法。
【請求項６】
熱処理における雰囲気中の水蒸気分圧が１０4Ｐａ以下である請求項１〜４のいずれか１項に記載のガラス成形品の製造方法。
【請求項７】
成形予備体に成形されたガラスを再加熱してプレス成形する請求項１〜６のいずれか１項に記載のガラス成形品の製造方法。
【請求項８】
加熱されたガラスを非酸化性雰囲気中でプレス成形して成形品を作製するガラス成形品の製造方法において、
Ｐ2Ｏ5と、ＷＯ3、Ｎｂ2Ｏ5およびＴｉＯ2の中から選ばれる少なくとも１種の酸化物を含むガラスからなり、表面にカーボン膜を形成したプリフォームを精密プレス成形してガラス成形品を作製し、次いで前記ガラス成形品を大気中で熱処理することを特徴とするガラス成形品の製造方法。
【請求項９】
ガラスをそのガラス転移温度以下の温度で熱処理を行う請求項１〜８のいずれか１項に記載のガラス成形品の製造方法。
【請求項１０】
プレス成形に使用するプレス成形型成形面の材質が、炭化ケイ素、ＷＣ、硬質炭素、貴金属から選ばれるいずれか１種である請求項１〜９のいずれか１項に記載のガラス成形品の製造方法。
【請求項１１】
ガラス転移温度（Ｔｇ）が５４０℃以下のガラスをプレス成形する請求項１〜１０のいずれか１項に記載のガラス成形品の製造方法。
【請求項１２】
屈折率（ｎｄ）が１．６以上で、かつアッベ数（νｄ）が３３以下の光学ガラスからなるガラス成形品を作製する請求項１〜１１のいずれか１項に記載のガラス成形品の製造方法。
【請求項１３】
光学ガラスが、Ｐ2Ｏ5と、ＷＯ3、Ｎｂ2Ｏ5およびＴｉＯ2の中から選ばれる少なくとも１種の酸化物（ただし、鉛を含まず、ＷＯ3とＮｂ2Ｏ5の合計含有量が１５モル％以上）を含むものである請求項１２に記載のガラス成形品の製造方法。
【請求項１４】
光学ガラスが、Ｐ2Ｏ5と、ＷＯ3、Ｎｂ2Ｏ5およびＴｉＯ2の中から選ばれる少なくとも１種の酸化物（ただし、鉛を含まず、ＷＯ3、Ｎｂ2Ｏ5およびＴｉＯ2の合計含有量が２５モル％以上）を含むものである請求項１２に記載のガラス成形品の製造方法。
【請求項１５】
モル％表示で、Ｐ2Ｏ5  １２〜５０％、ＷＯ3  ２〜４５％、Ｎｂ2Ｏ5  ０〜２５％、ＴｉＯ2  ０〜２２％、Ｌｉ2Ｏ  ０〜３０％、Ｎａ2Ｏ  ０〜３３％、Ｋ2Ｏ  ０〜２５％、Ｂ2Ｏ3  ０〜２３％、ＢaＯ  ０〜２５％およびＺｎＯ  ０〜２０％を含み、かつＷＯ3とＮｂ2Ｏ5の合計含有量が４５％以下のガラスからなる成形品を作製する請求項１〜１２のいずれか１項に記載のガラス成形品の製造方法。
【請求項１６】
モル％表示で、Ｌｉ2Ｏ  ２〜３０％およびＮａ2Ｏ  ２〜３３％を含むガラスからなる成形品を作製する請求項１５に記載のガラス成形品の製造方法。
【請求項１７】
モル％表示で、Ｎｂ2Ｏ5  ５〜２５％、ＴｉＯ2  １〜２２％、Ｂ2Ｏ3  ０．５〜２３％およびＢaＯ  １〜２５％を含み、かつアルカリ金属酸化物の合計含有量が４５％以下で、アルカリ土類金属酸化物とＺｎＯの合計含有量が３５％以下であるガラスからなる成形品を作製する請求項１５または１６に記載のガラス成形品の製造方法。
【請求項１８】
ガラスがＬｉ2Ｏ  ９〜３０モル％を含むものである請求項１〜１７のいずれか１項に記載のガラス成形品の製造方法。
【請求項１９】
ガラスがＰｂＯ非含有ガラスである請求項１、２、３、４、５、６、７、８、９、１０、１１、１２、１５、１６、１７または１８のいずれか１項に記載のガラス成形品の製造方法。
【請求項２０】
ガラスがＳｂ2Ｏ3およびＡｓ2Ｏ3をそれぞれ２０００ｐｐｍ以下含むものである請求項１〜１９のいずれか１項に記載のガラス成形品の製造方法。
【請求項２１】
ガラスがＡｓ2Ｏ3を２００ｐｐｍ以下含むものである請求項１〜２０のいずれか１項に記載のガラス成形品の製造方法。
【請求項２２】
ガラス成形品がガラス製光学素子である請求項１〜２１のいずれか１項に記載のガラス成形品の製造方法。
【請求項２３】
加熱され、精密プレス成形されて光学素子に加工されるガラスプリフォームにおいて、
前記精密プレス成形が非酸化性雰囲気中で行われるものであること、
前記光学素子が精密プレス成形後に酸化性雰囲気中で熱処理されるものであること、および
前記ガラスプリフォームを形成するガラスがＰ2Ｏ5と、ＷＯ3、Ｎｂ2Ｏ5およびＴｉＯ2の中から選ばれる少なくとも１種の酸化物を含む光学ガラスであることを特徴とするガラスプリフォーム。
【請求項２４】
ガラスプリフォームを形成するガラスが屈折率（ｎｄ）１．６以上、アッベ数（νｄ）３３以下である請求項２３に記載のガラスプリフォーム。
【請求項２５】
ガラスプリフォームを形成するガラスがＰ2Ｏ5と、ＷＯ3、Ｎｂ2Ｏ5およびＴｉＯ2の中から選ばれる少なくとも１種の酸化物（ただし、鉛を含まず、ＷＯ3とＮｂ2Ｏ5の合計含有量が１５モル％以上）を含むものである請求項２４に記載のガラスプリフォーム。
【請求項２６】
ガラスプリフォームを形成するガラスがＰ2Ｏ5と、ＷＯ3、Ｎｂ2Ｏ5およびＴｉＯ2の中から選ばれる少なくとも１種の酸化物（ただし、鉛を含まず、ＷＯ3、Ｎｂ2Ｏ5およびＴｉＯ2の合計含有量が２５モル％以上）を含むものである請求項２４に記載のガラスプリフォーム。
【請求項２７】
ガラスプリフォームを形成するガラスがＳｂ2Ｏ3およびＡｓ2Ｏ3をそれぞれ２０００ｐｐｍ以下含むものである請求項２３〜２５のいずれか１項に記載のガラスプリフォーム。
【請求項２８】
請求項１〜２１のいずれか１項に記載の方法で製造されたことを特徴とする光学素子。
【請求項２９】
ＷＯ3およびＮｂ2Ｏ5の少なくとも一方の酸化物を含む着色ガラスを酸化性乾燥雰囲気中において熱処理して脱色することを特徴とするガラスの処理方法。
【請求項３０】
前記着色ガラスを処理してガラス製光学素子を得る請求項２９に記載のガラスの処理方法。
【請求項３１】
ＷＯ3、Ｎｂ2Ｏ5およびＴｉＯ2の中から選ばれる少なくとも１種の酸化物を含むガラスを非酸化性雰囲気中において熱処理して着色することを特徴とするガラスの処理方法。